Procédé de fabrication de mayénite sous la forme d’un électrure, ledit procédé comprenant les étapes successives suivantes : a) confection d’une charge de départ ; b) fusion de ladite charge de départ jusqu’à obtention d’une matière en fusion, c) refroidissement de ladite matière en fusion de manière à la solidifier et obtenir un produit fondu polycristallin, ladite charge de départ étant adaptée, à l’étape a), pour obtenir, à l’issue de l’étape c), un produit comportant plus de 90% d’une mayénite comportant - du calcium et/ou du strontium, - de l’aluminium et - de l’oxygène, en pourcentage massique sur la base de la masse des phases cristallisées ; d) optionnellement, broyage du produit fondu de manière à lui donner la forme d’une poudre ; e) optionnellement, sélection granulométrique sur la poudre ; ladite fusion étant réalisée avec un four à arc et en milieu réducteur. Procédé selon la revendication précédente, dans lequel, à l’étape b), les électrodes du four à arc trempent dans la matière en fusion. Procédé selon l’une quelconque des revendications précédentes, dans lequel à l’étape a), la charge de départ comporte plus de 0,5% d’un agent réducteur, en pourcentage massique sur la base de la masse de la charge de départ. Procédé selon l’une quelconque des revendications précédentes, dans lequel à l’étape a), la charge de départ comporte moins de 7% d’un agent réducteur, en pourcentage massique sur la base de la masse de la charge de départ. Procédé selon l’une quelconque des deux revendications immédiatement précédentes, dans lequel l’agent réducteur est choisi parmi une source de carbone, un métal, et leurs mélanges. Procédé selon l’une quelconque des revendications précédentes, dans lequel à l’étape a), la charge de départ contient moins de 50% de mayénite comportant du calcium et/ou du strontium, de l’aluminium et de l’oxygène. Procédé selon l’une quelconque des revendications précédentes, dans lequel à l’étape c), le refroidissement est adapté de manière que la matière en fusion soit entièrement solidifiée en moins de 3 minutes. Procédé selon l’une quelconque des revendications précédentes, comportant, après l’étape c), et/ou, lorsque le procédé comporte des étapes d) et/ou e), après lesdites étapes d) et/ou e), une étape f) dans laquelle, une partie seulement des électrons libres de la mayénite dudit produit fondu sont remplacés par des anions, de préférence tous identiques. Procédé selon la revendication immédiatement précédente, dans lequel les anions sont choisis parmi F - , Cl - , OH - , H - , O 2 - , O - , O 2 (2-) , N 3- , NH 2- , NH 2 - , C 2 (2-) , S - , CN - , NO 2 - , S 2 - , et leurs mélanges. Procédé de fabrication de mayénite isolante, ledit procédé comportant - un procédé selon l’une quelconque des revendications 1 à 7, et - après l’étape c), et/ou, lorsque ledit procédé selon l’une quelconque des revendications 1 à 7 comporte des étapes d) et/ou e), après lesdites étapes d) et/ou e), une étape f’) dans laquelle, sensiblement tous les électrons libres de la mayénite dudit produit fondu sont remplacés par des anions. Procédé selon la revendication immédiatement précédente, dans lequel les anions sont choisis parmi F - , Cl - , OH - , H - , O 2 - , O - , O 2 (2-) , N 3- , NH 2- , NH 2 - , C 2 (2-) , S - , CN - , NO 2 - , S 2 - , et leurs mélanges. Produit fondu polycristallin comportant plus de 90% de mayénite sous la forme d’un électrure, en pourcentage massique sur la base des phases cristallisées, ladite mayénite comportant - du calcium et/ou du strontium, - de l’aluminium et - de l’oxygène, ledit produit fondu comportant du carbone en une quantité supérieure ou égale à 15 ppm et inférieure ou égale à 5%, en masse sur la base de la masse du produit fondu. Produit fondu selon la revendication immédiatement précédente, - présentant plus de 95% de mayénite sous la forme d’un électrure, en pourcentage massique sur la base des phases cristallisées ; et/ou - présentant une teneur en carbone supérieure à 300 ppm et inférieure à 3% ; et/ou - présentant une quantité totale des éléments Ca, Sr, Al, C et O, Ca+Sr+Al+O+C supérieure à 97%, en pourcentage en masse sur la base de la masse du produit fondu ; et/ou - présentant un rapport (CaO+SrO)/Al 2 O 3 , CaO, SrO, et Al 2 O 3 étant des teneurs molaires sur la base des oxydes, supérieur à 1,60 et inférieur à 2 ; et/ou dans lequel la mayénite comprend au moins un élément choisi parmi Mg, K, Na, Li, Ba, Ga, Si, Ge, Sn, Ti, Zr, Cr, Mn, Fe, Co, Ni, Cu, Zn. Produit fondu selon la revendication immédiatement précédente, - présentant plus de 98% de mayénite sous la forme d’un électrure, en pourcentage massique sur la base des phases cristallisées ; et/ou - présentant une teneur en carbone supérieure à 700 ppm et inférieure à 1,5% ; et/ou - présentant une quantité totale des éléments Ca, Sr, Al, C et O, Ca+Sr+Al+O+C supérieure à 98%, en pourcentage en masse sur la base de la masse du produit fondu ; et/ou - présentant un rapport (CaO+SrO)/Al 2 O 3 , CaO, SrO, et Al 2 O 3 étant des teneurs molaires sur la base des oxydes, supérieur à 1,68 et inférieur à 1,80. Produit fondu selon l’une quelconque des trois revendications immédiatement précédentes, présentant une couleur verte foncée ou noire, de préférence noire. Produit fondu selon l’une quelconque des quatre revendications immédiatement précédentes, fabriqué par un procédé selon l’une quelconque des revendications 1 à 9. Produit fondu polycristallin de couleur blanche comportant plus de 90% de mayénite isolante électriquement, en pourcentage massique sur la base des phases cristallisées, ladite mayénite comportant - du calcium et/ou du strontium, - de l’aluminium et - de l’oxygène, ledit produit fondu comportant du carbone en une quantité supérieure ou égale à 15 ppm et inférieure ou égale à 5%, en masse sur la base de la masse du produit fondu. Produit fondu selon la revendication immédiatement précédente, fabriqué par un procédé selon l’une quelconque des revendications 10 à 11. Dispositif comportant - un produit selon l’une quelconque des revendications 12 à 16, ledit dispositif étant choisi parmi : - un support de catalyseur ; - une électrode d’une pile à combustible à oxyde solide ; - une diode électroluminescente organique ; - un propulseur à effet Hall ; - un propulseur ionique à grille ; - un dispositif de stockage et/ou de transport de l’hydrogène, ou - un produit selon l’une quelconque des revendications 17 à 18, ledit dispositif étant choisi parmi : - un électrolyte d’une pile à combustible à oxyde solide ; - un dispositif de capture du CO 2 ; - un dispositif de stockage et/ou de transport de l’hydrogène.